(57)【特許請求の範囲】
【請求項１】
炭素繊維と熱可塑性樹脂とを含む混練材をプレス成形する炭素繊維強化樹脂成形体の製造方法であって、
上記混練材が、溶融混練されて内部が流動性を有し表面が硬化した混練材であり、
プレス成形前に上記混練材に複数の孔を形成する穿孔工程を有し、
上記孔が少なくとも上記混練材表面の硬化部分を貫通する孔であることを特徴とする炭素繊維強化樹脂成形体の製造方法。
【請求項２】
上記穿孔工程が、規則的に配列した複数の孔を形成する処理であることを特徴とする請求項１に記載の炭素繊維強化樹脂成形体の製造方法。
【請求項３】
少なくとも意匠面側を穿孔することを特徴とする請求項１又は２に記載の炭素繊維強化樹脂成形体の製造方法。
【請求項４】
上記穿孔工程を成形型上で行うことを特徴とする請求項１〜３のいずれか１つの項に記載の炭素繊維強化樹脂成形体の製造方法。
【請求項５】
上記混練材にスパイク状部材を刺して穿孔することを特徴とする請求項１〜４のいずれか１つの項に記載の炭素繊維強化樹脂成形体の製造方法。
【請求項６】
上記スパイク状部材が加熱されていることを特徴とする請求項５に記載の炭素繊維強化樹脂成形体の製造方法。
【請求項７】
上記スパイク状部材が多孔質体であり、
上記スパイク状部材を介して上記混練材中のガスを排除することを特徴とする請求項５又は６に記載の炭素繊維強化樹脂成形体の製造方法。
【請求項８】
さらに、混練材作製工程を備え、
上記混練材作製工程が、混練機に連続炭素繊維と熱可塑性樹脂とを供給し、上記熱可塑性樹脂を溶融混練すると共に上記炭素繊維を切断して、上記混練材を得る処理であることを特徴とする請求項１〜７のいずれか１つの項に記載の炭素繊維強化樹脂成形体の製造方法。
【請求項９】
搬送装置とプレス成形装置とを備え、
上記搬送装置が、少なくともアームと該アームに設けられた保持部を有し、
炭素繊維と熱可塑性樹脂とを溶融混練し、内部が流動性を有し表面が硬化した混練材を上記搬送装置の保持部で持ち、上記プレス成形装置の成形型に配置してプレス成形するものであり、
上記保持部及び／又は成形型がスパイク状部材を備え、
上記スパイク状部材を上記混練材に刺し、少なくとも上記混練材表面の硬化部分を貫通する孔を形成した後に、プレス成形するものであることを特徴とする炭素繊維強化樹脂成形体の製造装置。
【請求項１０】
さらに、上記スパイク状部材を加熱する加熱装置を備えることを特徴とする請求項９に記載の炭素繊維強化樹脂成形体の製造装置。
【請求項１１】
上記スパイク状部材が多孔質体であり、
さらに、上記スパイク状部材を介してガスを吸引する吸引装置を備えることを特徴とする請求項９又は１０に記載の炭素繊維強化樹脂成形体の製造装置。
【発明の詳細な説明】
【技術分野】
【０００１】
本発明は、炭素繊維強化樹脂成形体の製造方法に係り、更に詳細には、炭素繊維と熱可塑性樹脂とを含む混練材をプレスして成形する炭素繊維強化樹脂成形体の製造方法及び炭素繊維強化樹脂成形体の製造装置に関する。
【背景技術】
【０００２】
炭素繊維強化樹脂成形体（以下、ＣＦＲＰということがある。）は、鋼材等の金属材料と比較して比剛性、比強度に優れた画期的な軽量材であるが、汎用材としては製造コストが高く使用しがたいため、ＣＦＲＰの低価格化が切望されている。
【０００３】
上記ＣＦＲＰの製造方法としては、オートクレーブ法やレジントランスファーモールディング（ＲＴＭ）法が知られているが、これらの製法は炭素繊維の織布や不織布等のシートを用いるものであり、上記炭素繊維のシートは伸縮し難く成形が困難であるため、工数と時間を要しＣＦＲＰの低価格化が困難である。
【０００４】
また、ＣＦＲＰは射出成形法により製造することも可能であるが、通常の圧力で射出する場合は、炭素繊維を短くする必要があり、機械的強度の低いＣＦＲＰしか得ることができない。その低い物性を補うため、ＣＦＲＰの厚みを増して材料を多く使うこととなり、射出成形法でＣＦＲＰの機械的強度と低価格化とを両立させることは困難である。
【０００５】
ＣＦＲＰの機械的強度と低価格化とを両立できる製造方法として、Ｌｏｎｇ  Ｆｉｂｅｒ  Ｔｈｅｒｍｏ  ｐｌａｓｔｉｃ  Ｄｉｒｅｃｔ（ＬＦＴ−Ｄ）法を用いた製造方法がある。
【０００６】
上記ＬＦＴ−Ｄ法は、熱可塑性樹脂と共に、ボビンに巻かれた連続の炭素繊維を混練機に投入し、熱可塑性樹脂を溶融混練しながらスクリューのせん断力により炭素繊維を適度な長さに切ってＬＦＴ−Ｄ混練材（熱可塑性樹脂と炭素繊維の複合材、以下「コンパウンド」ということがある。）を作る方法である。
【０００７】
そして、上記ＬＦＴ−Ｄ法により作製したコンパウンドが冷めないうちにプレス成形し、成形品を得ることで、従来の代表的なＣＦＲＰ工法とは異なり、プリプレグやプリフォームといった中間基材を用いる必要がなくなる。
したがって、上記コンパウンドをプレスするだけのシンプルな成形が可能になり、ＣＦＲＰのコストを下げることができる。
【０００８】
特許文献１の特開２０１２−１４８４４３号公報には、繊維材と熱可塑性樹脂から形成された樹脂材をプレス加工したパネル上に、ＬＦＴ−Ｄ法を適用した混練材をプレス成形して得たリブを載置し、さらにプレス加工してパネルとリブが一体化されたリブ付き構造の繊維強化樹脂材を製造する方法が開示されている。
そして、上記製造方法によれば、リブが取り付けられた表面と反対側のパネル表面に生じ得るヒケが効果的に解消できる旨が記載されている。
【先行技術文献】
【特許文献】
【０００９】
【特許文献１】特開２０１２−１４８４４３号公報
【発明の概要】
【発明が解決しようとする課題】
【００１０】
しかしながら、特許文献１の繊維強化樹脂材は、意匠面側がパネルであって、コンパウンドに由来するものでなく、また、上記コンパウンドをプレス成形して得たＣＦＲＰに発生する表面が白っぽく見える白化や、マーブル模様等の外観不良の発生を防止するものではない。
【００１１】
つまり、上記コンパウンドをプレス成形するＣＦＲＰの製造方法においては、射出成形のように、溶融状態のコンパウンドを成形型内に射出するのではなく、コンパウンドを一旦混練機から取り出し、形を整えてから成形型に配置してプレス成形を行う。
【００１２】
そして、コンパウンドを拡げて形を整える際、コンパウンド内の炭素繊維が元の状態に戻ろうとする力でコンパウンドが膨張して周囲の空気を巻き込む。
また、コンパウンドを成形型に搬送、配置するためには、コンパウンドがある程度の自立性を有することが必要であり、混練機から取り出してから成形型に配置するまでの間、コンパウンドが外気にさらされて冷えるため、表面が不可避的に硬化してしまう。
【００１３】
このような表面が硬化したコンパウンドをそのままプレス成形すると、コンパウンド内に含まれている気泡がプレス成形によってすじ状に引き伸ばされ、熱可塑性樹脂と気泡との界面で生じる反射によって、ＣＦＲＰ表面が白っぽく見える白化が生じる。
また、コンパウンド表面の先に硬化した部分と、内部の後から硬化した部分との境界で屈折が生じ、流れるような形が幾重にも重なったり、練り込んだように見えるマーブル模様が発生する。
【００１４】
特に、繊維長が長い炭素繊維を含むコンパウンドは、炭素繊維の復元力が強く、かつ熱伝導性が高いものであるため、空気の巻き込みや表面の硬化が顕著であり、上記外観不良が生じ易い。
【００１５】
本発明は、このような従来技術の有する課題に鑑みてなされたものであり、その目的とするところは、外観不良の発生を防止できる炭素繊維強化樹脂成形体の製造方法を提供することにある。
【課題を解決するための手段】
【００１６】
本発明者らは、上記目的を達成すべく鋭意検討を重ねた結果、プレス成形前に混練材表面の硬化部分を貫通する孔を形成することにより、上記目的が達成できることを見出し、本発明を完成するに至った。
【００１７】
即ち、本発明の炭素繊維強化樹脂成形体の製造方法は、炭素繊維と熱可塑性樹脂とを含む混練材をプレス成形してＣＦＲＰを得る、炭素繊維強化樹脂成形体の製造方法である。
そして、上記混練材が、溶融混練されて内部が流動性を有し表面が硬化した混練材であり、プレス成形前に上記混練材に孔を形成する穿孔工程を有し、
上記孔が少なくとも混練材表面の硬化部分を貫通する複数の孔であることを特徴とする。
【００１８】
また、本発明の炭素繊維強化樹脂成形体の製造装置は、搬送装置とプレス成形装置とを備える。
そして、上記搬送装置が、少なくともアームと該アームに設けられた保持部を有し、
炭素繊維と熱可塑性樹脂とを溶融混練し、内部が流動性を有し表面が硬化した混練材を上記搬送装置の保持部で持ち、上記プレス成形装置の成形型に配置してプレス成形するものであり、
上記保持部及び／又は成形型がスパイク状部材を備え、
上記スパイク状部材を混練材に刺し、少なくとも混練材表面の硬化部分を貫通する複数の孔を形成した後に、プレス成形するものであることを特徴とする。
【発明の効果】
【００１９】
本発明によれば、プレス成形前に混練材表面の硬化部分を貫通する孔を形成することとしたため、白化やマーブル模様等の外観不良のないＣＦＲＰを製造できる、炭素繊維強化樹脂成形体の製造方法を提供することができる。
【図面の簡単な説明】
【００２０】
【図１】本発明の炭素繊維強化樹脂成形体の製造装置の概略図である。
【図２】搬送装置の保持部の一例を示す概略図である。
【図３】保持部でコンパウンドを保持した状態を示す概略図である。
【図４】保持部がコンパウンドを離す状態を示す概略図である。
【図５】スパイク状部材を備える成形型にコンパウンドを配置した状態を示す概略図である。
【図６】スパイク状部材を備える成形型でコンパウンドに穿孔する状態を示す概略図である。
【図７】スパイク状部材を備える成形型でコンパウンドにプレスした状態を示す概略図である。
【発明を実施するための形態】
【００２１】
本発明の炭素繊維強化樹脂成形体の製造方法について詳細に説明する。
上記製造方法は、炭素繊維と熱可塑性樹脂とを溶融混練し、内部が流動性を有し表面が硬化した混練材をプレス成形して炭素繊維強化樹脂成形体を得る方法であり、プレス成形前に、少なくとも混練材表面の硬化部分を貫通する複数の孔を形成する穿孔工程を有する。
【００２２】
本発明においては、コンパウンドをプレスする前に、コンパウンド表面の硬化部分を貫通する孔を形成するため、コンパウンドを圧縮することによって、上記貫通孔から内部の流動性が高いコンパウンドを表面に噴出させると共に、上記硬化部分を再現よく小片に破壊することができる。
したがって、表面の硬化部分を、流動性が高いコンパウンド内に埋没させて覆い隠すことができ、上記外観不良の発生を防止することができる。
【００２３】
本発明において、硬化部分とは流動性が低下して自立性を有する部分をいい、コンパウンドを垂直に切ったときに熱可塑性樹脂が流れ出さずにそのまま留まる範囲をいう。
なお、通常の搬送によって生じる硬化部分の厚さは、０．５ｍｍ程度である。
【００２４】
上記孔の径は、成形型に配列するコンパウンドの厚さやコンパウンド内の炭素繊維の長さ等にもよるが、３ｍｍ〜１０ｍｍであることが好ましい。孔の径が上記範囲であることで、内部の流動性が高いコンパウンドが表面に噴出する。
【００２５】
また、隣り合う孔と孔との間隔は、コンパウンドの厚さ、成形型の形状等にもよるが、５ｍｍ〜３０ｍｍであることが好ましい。孔の間隔が上記範囲内であることで、硬化部分が小片に破壊されてＣＦＲＰ内部に埋没し易くなる。
【００２６】
上記複数の孔の配列は、硬化部分を小片に破壊できればよく、ＣＦＲＰの形状に合わせて変えることができ、ランダムに配列していてもよいが規則的に配列していることが好ましい。規則的に配列していることで、流動性が高いコンパウンドが均等に噴出し易くなって、硬化部分全体を覆い隠すことができる。
【００２７】
本発明において、規則的に配列しているとは、等間隔に配列している部分や、一定の繰り返し単位が連続して配列している部分を有すれば足り、すべてが同じ規則で配列していることを意味しない。
【００２８】
上記複数の孔は、成形型に配列するコンパウンドの上面側又は下面側のいずれか一方、または、上面側と下面側の両方に形成してもよいが、少なくとも意匠面側に形成することが好ましい。
意匠面はＣＦＲＰの表面形状を構成する面であり、需要者から見える面に穿孔することで、上記外観不良の発生を効率よく防止できる。
【００２９】
上記穿孔工程は、コンパウンドを混練機から取り出してからプレス成形する前に行えばよく、形を整えたコンパウンドを成形型に配置するときや、成形型に配置した後に行うことができるが、成形型に配置されたコンパウンドに対して行うことが好ましい。
【００３０】
上記孔の形成によりコンパウンドが冷え易くなって流動性が低下するが、孔を形成した直後にプレス成形することで、コンパウンドの流動性低下が防止され、また、成形型を加熱しておくことで、コンパウンドの冷えを防止できる。
【００３１】
上記孔は、スパイク状部材をコンパウンドに刺すことで形成できる。スパイク状部材としは、例えば、釘状、針状、とげ状等の部材を挙げることができる。
【００３２】
上記スパイク状部材は加熱されていることが好ましい。スパイク状部材を加熱することで、コンパウンド熱がスパイク状部材を介して逃げることが防止され、コンパウンドの冷えを防止できる。
【００３３】
また、形成する孔の深さは、深ければ深いほどよく、表面の硬化部分だけでなくコンパウンド全体を貫通させてもよい。
しかし、穿孔工程を成形型上で行う場合は、コンパウンド全体を貫通する孔を形成すためには、成形型にスパイク状部材の受けが必要となりコストが増加するため、成形型に配置したコンパウンドの厚さよりも若干浅いことが好ましい。
【００３４】
上記スパイク状部材は、多孔質体であることが好ましい。
スパイク状部材が金属粒子の焼結体等、通気性を有する多孔質体であることで、スパイク状部材を介してコンパウンド内に含まれるガスを吸引し排除することができ、コンパウンド内のガスに起因する白化を防止することができる。
【００３５】
上記コンパウンド中の炭素繊維の平均繊維長は、ＣＦＲＰの形状や使用目的等にもよるが０．５ｍｍ以上５０ｍｍ以下であることが好ましく、３ｍｍ〜３０ｍｍであることがより好ましい。
【００３６】
平均繊維長が上記範囲にあることで、ＣＦＲＰの外観と機械的強度とを両立できる。
平均繊維長があまり長くなると炭素繊維が絡み合った凝集塊が表面に現れ易くなり外観を損なうことがある。また、平均繊維長が短すぎると成形体の機械的強度が低下し、射出成型材と同程度の強度しか得られなくなる。
【００３７】
炭素繊維の平均繊維長は、ＬＦＴ−Ｄ法によりコンパウンドを作製する際の混練時間やスクリューの回転速度、スクリューの形状等により調節できる。
【００３８】
具体的には、熱可塑性樹脂を溶融混練している２軸押し出し混練機内に、ボビンに巻かれた連続する長い炭素繊維をボビンから巻きだしながら連続して供給する。
そして、熱可塑性樹脂と混練しながらスクリューのせん断力により炭素繊維を適度な長さに切断し、混練機から押し出すことで、所望の長さに調節された炭素繊維を含むコンパウンドを連続して作製できる。
【００３９】
上記コンパウンドの炭素繊維の繊維含有量は、５０〜６０重量％であることが好ましい。上記炭素繊維の繊維含有量はＣＦＲＰの剛性や強度に対する影響が大きいため、炭素繊維の繊維含有量を少なくすると、機械的強度が低下するため、鋼材等の金属材料の代替部材として用い難くなる。
【００４０】
上記炭素繊維としては、ポリアクリロニトリル（ＰＡＮ）系炭素繊維、石油・石炭ピッチ系炭素繊維、レーヨン系炭素繊維、気相成長系炭素繊維などを挙げることができ、これらは１種、又は２種以上を併用することができる。
【００４１】
上記熱可塑性樹脂としては、例えば、ポリアミド樹脂、ポリオレフィン樹脂、ポリスチレン樹脂、ポリエステル樹脂、ポリアセタール樹脂（ポリオキシメチレン樹脂）、ポリカーボネート樹脂、（メタ）アクリル樹脂、ポリアリレート樹脂、ポリフェニレンエーテル樹脂、ポリエーテルニトリル樹脂、フェノキシ樹脂、ポリフェニレンスルフィド樹脂、ポリスルホン樹脂、ポリケトン樹脂、ポリエーテルケトン樹脂、ウレタン樹脂、フッ素系樹脂、ポリベンゾイミダゾール樹脂等を挙げることができる。
【００４２】
上記炭素繊維強化樹脂成形体の製造方法は、大型で複数のコンパウンドを配列する必要があり、特にコンパウンドが冷え易い場合であっても外観不良のないＣＦＲＰを得ることができる。
【００４３】
また、充分な機械的強度を有するＣＦＲＰが得られるため、従来、金属材料で形成されていた自動車の大型部品を代替することができ、例えば、意匠面側の表面積が０．３ｍ２〜５ｍ２の大型部品の作製に好適に用いることができる。
【００４４】
上記大型部品としては、例えば、ルーフパネル、フロアパネル、フロントバルクヘッド（ファイヤーウォール）、リアシートバックパネル等を挙げることができる。
【００４５】
次に、炭素繊維強化樹脂成形体の製造装置について説明する。
上記製造装置は、図１に示すように、搬送装置１とプレス成形装置２とを備え、必要に応じて、上記スパイク状部材や成形型を加熱する図示しない加熱装置や、上記スパイク状部材を介してガスを吸引する図示しない吸引装置を有して成る。
【００４６】
上記搬送装置１は、混練機から取り出したコンパウンド３をプレス成形装置２の成形型に配置するものであり、旋回自在な多軸型のアーム１１と該アームに設けられた保持部１２を有する。
そして、コンパウンド３を保持部１２で保持し、アーム１１を動かして成形型に配置する。
【００４７】
上記プレス成形装置２は、固定型２１と可動型２２との間にキャビティを形成する成形型を有し、固定型２１に配置されたコンパウンド３をプレスして成形するものである。
【００４８】
上記スパイク状部材Ｓは、上記保持部と成形型のいずれか一方、または上記保持部と成形型の両方に設けることができる。
【００４９】
上記保持部１２は、図２に示すように、可動板１２１と該可動板を貫通するスパイク状部材Ｓを備える。
そして、図３に示すようにコンパウンド３に上記スパイク状部材Ｓを刺して持ち上げ、図４に示すように可動板１２１を移動させてコンパウンド３からスパイク状部材Ｓを抜いて成形型上に配置する。
【００５０】
このとき、図示しない吸引装置で多孔質のスパイク状部材Ｓを介して吸引することで、コンパウンド中のガスを排除できるだけでなく、コンパウンド３の落下をも防止できる。
【００５１】
なお、保持部にスパイク状部材を設けない場合は、コンパウンドを掴んで保持する従来公知の把持部材を使用することができ、成形型に配置された複数のコンパウンドに対して、剣山状に並んだスパイク状部材を刺して一度に孔を形成することが好ましい。
【００５２】
上記成形型は、図５に示すように、可動型２２がスパイク挿入孔を有し、その挿入孔にスパイク状部材Ｓが設けられる。上記スパイク状部材Ｓは、プレート２３を介してリターンピンＲに繋がっており、成形型を閉じるときに、上記リターンピンＲが他方の型のパーティングライン面Ｐに突き当たって、上記スパイク状部材Ｓをスパイク挿入孔内に引っ込める。
【００５３】
上記スパイク状部材Ｓは、図５に示すように、成形型が開いた状態では可動型２２から突出している。
そして、可動型２２が固定型２１に接近することで、図６に示すように、スパイク状部材Ｓがコンパウンド３に刺さって孔を形成し、さらに固定型２１に接近すると、図７に示すように、スパイク状部材Ｓがスパイク挿入孔内に引っ込むため、スパイク状部材ＳによってＣＦＲＰの意匠面に孔が形成されることはない。
また、上記リターンピンＲに代えて、上記スパイク状部材Ｓを油圧で駆動してもよい。スパイク状部材Ｓの駆動装置を別に設けることで、成形型の開閉と連動させずに、スパイクＳの抜き刺しが可能になる。
【００５４】
なお、スパイク状部材Ｓを可動型に設ける場合について説明したが、本発明においては固定型にスパイク状部材Ｓを設けてもよい。また、成形型にスパイク状部材を設けない場合は、従来公知の成形型を使用できる。
【実施例】
【００５５】
以下、本発明を実施例により詳細に説明するが、本発明は下記実施例に限定されるものではない。
【００５６】
［実施例１］
ナイロン６（東洋紡社製：Ｔ８６０）を２軸混練押出機にて溶融させ、さらに溶融したナイロン６を２軸混練押出機に導き、そこへ炭素繊維（Ｚｏｌｔｅｃ社製：５０Ｋ  ＰＸ３５）を引き入れ混練することでコンパウンドを得た。
【００５７】
このコンパウンドは、重量平均繊維長が４．０ｍｍ、炭素繊維の含有量が５０重量％であった。
【００５８】
上記コンパウンドの形状を、長さ約１２０ｍｍ、幅約３０ｍｍ、厚さ約２０ｍｍに整えた後、成形型（２００×２００×２ｍｍｔ）の中央部に配置した。このとき、コンパウンドの表面温度は２３０℃であった。
【００５９】
次に、直径が５ｍｍのスパイク状部材を、その中心の間隔が、縦７．５ｍｍ、横１０ｍｍの等間隔で深さ１ｍｍまで刺し、コンパウンド全体に複数の孔を形成した。
そして、可動型２００℃、固定型１９０℃、プレス圧７ＭＰａの条件で２分間保持してＣＦＲＰを得た。
【００６０】
［実施例２］
スパイク状部材を３ｍｍの深さまで刺して複数の孔を形成する他は実施例１と同様にしてＣＦＲＰを得た。
【００６１】
［実施例３］
スパイク状部材を５ｍｍの深さまで刺して複数の孔を形成する他は実施例１と同様にしてＣＦＲＰを得た。
【００６２】
［実施例４］
スパイク状部材を１０ｍｍの深さまで刺して複数の孔を形成する他は実施例１と同様にしてＣＦＲＰを得た。
【００６３】
［比較例１］
スパイク状部材を刺さない他は実施例１と同様にしてＣＦＲＰを得た。
【００６４】
＜評価＞
上記実施例１〜４及び比較例１のＣＦＲＰの外観を以下のように評価した。
評価結果を表１に示す。
【００６５】
（色差評価）
ＪＩＳ  Ｚ８７３０により、色差計を用いてＣＦＲＰの表面を１０箇所測色し、以下の方法で成形した射出成形体を基準として色差（△Ｅ）を求めた。
【００６６】
基準となる射出成形体は、繊維長が０．３ｍｍの炭素繊維（Ｚｏｌｔｅｃ社製：５０Ｋ  ＰＸ３５）を５０重量％含む、ナイロン６（東洋紡社製：Ｔ８６０）の混練材を溶融状態のまま射出成形して作製した。
【００６７】
（目視評価）
上記実施例１〜４及び比較例１のＣＦＲＰの外観を観察し、流れるような形が幾重にも重なったり、練り込んだように見えるうねりやボイド等の成形不良の有無を目視確認した。
【００６８】
【表１】
0006989352.tif 000002
【００６９】
上記評価結果より、スパイク状部材の深度が深くなれば深くなるほど、外観の白化が防止できることがわかる。これは、コンパウンド中のガスが孔を通じて排除されるためであると考えられる。
【００７０】
また、比較例１のＣＦＲＰは、コンパウンド表面の硬化部分とみられるマーブル模様が確認できたが、実施例１〜４のＣＦＲＰはマーブル模様の外観不良の発生が見られなかった。
【００７１】
これは、コンパウンドにその表面の硬化部分を貫通する孔を形成することで、ＣＦＲＰの表面がコンパウンド内部の流動性が高い部分で形成され、コンパウンド表面硬化部分はＣＦＲＰの内部に埋没したためであると考えられる。
【符号の説明】
【００７２】
１    搬送装置
１１    アーム
１２    保持部
１２１    可動板
２    成形装置
２１    固定型
２２    可動型
２３    プレート
３    コンパウンド
Ｓ    スパイク状部材
Ｒ    リターンピン
Ｐ    パーティングライン面
【図１】
0006989352.tif 000003
【図２】
0006989352.tif 000004
【図３】
0006989352.tif 000005
【図４】
0006989352.tif 000006
【図５】
0006989352.tif 000007
【図６】
0006989352.tif 000008
【図７】
0006989352.tif 000009